КОМПОЗИЦИИ НА ОСНОВЕ ОТВЕРЖДАЕМОЙ ТЕРМОРЕАКТИВНОЙ СМОЛЫ С УЛУЧШЕННЫМИ МЕХАНИЧЕСКИМИ СВОЙСТВАМИ

1. Полимерная частица, характеризующаяся средним диаметром от 300 нм до 1000 нм и содержащая
наружный слой, содержащий сшитый полимер A,
и первый внутренний слой, содержащий сшитый полимер B, отличный от сшитого полимера A,
где сшитый полимер A получен посредством эмульсионной полимеризации реакционной смеси, содержащей по меньшей мере один (мет)акриловый мономер, сшиваемый мономер A, инициатор полимеризации и регулятор степени полимеризации.
2. Полимерная частица по п. 1, где полимерная частица содержит
от 50,0 вес. % до 10,0 вес. %, предпочтительно от 40,0 вес. % до 20,0 вес. %, более предпочтительно от 35,0 вес. % до 25,0 вес. % сшитого полимера A и
от 50,0 вес. % до 90,0 вес. %, предпочтительно от 60,0 вес. % до 80,0 вес. %, более предпочтительно от 65,0 вес. % до 75,0 вес. % сшитого полимера B в пересчете на вес полимерной частицы.
3. Полимерная частица по или 2, где
сшитый полимер A содержит повторяющиеся звенья, полученные из
по меньшей мере одного C1-8-алкилметакрилата или аралкилметакрилата в количестве от 65,0 вес. % до 90,0 вес. %, предпочтительно от 70,0 вес. % до 85,0 вес. %, более предпочтительно от 75,0 вес. % до 82,0 вес. %;
по меньшей мере одного C1-8-алкилакрилата в количестве от 34,0 вес. % до 5,0 вес. %, предпочтительно от 28,0 вес. % до 13,0 вес. %, более предпочтительно от 25,0 вес. % до 17,0 вес. % и
сшиваемого мономера A в количестве от 0,1 вес. % до 5,0 вес. %, предпочтительно от 0,5 вес. % до 3,0 вес. %, более предпочтительно от 1,0 вес. % до 2,0 вес. % в пересчете на вес сшитого полимера A, и/или
сшитый полимер B содержит повторяющиеся звенья, полученные из
по меньшей мере одного C1-8-алкилакрилата в количестве по меньшей мере 60,0 вес. %, более предпочтительно по меньшей мере 70,0 вес. %, еще более предпочтительно по меньшей мере 80,0 вес. % и
сшиваемого мономера B в количестве от 0,1 вес. % до 10,0 вес. % в пересчете на вес сшитого полимера B.
4. Полимерная частица по любому из пп. 1-3, где сшитый полимер B характеризуется температурой стеклования Tg от −80°C до −20°C, предпочтительно от −65°C до −30°C, и сшитый полимер A характеризуется температурой стеклования Tg от 50°C до 120°C, предпочтительно от 60°C до 110°C или температурой стеклования Tg от −10°C до 50°C, предпочтительно от 5°C до 30°C.
5. Полимерная частица по любому из пп. 1-4, где сшитый полимер A содержит повторяющиеся звенья, полученные из
метилметакрилата в количестве от 75,0 вес. % до 80,0 вес. %;
этилакрилата в количестве от 23,0 вес. % до 17,0 вес. % и
аллилметакрилата в количестве от 1,0 вес. % до 2,0 вес. % в пересчете на вес сшитого полимера A, и/или
сшитый полимер B содержит повторяющиеся звенья, полученные из
бутилакрилата в количестве от 96,5 вес. % до 99,5 вес. % и
аллилметакрилата в количестве от 1,0 вес. % до 2,0 вес. % в пересчете на вес сшитого полимера B.
6. Полимерная частица по любому из пп. 1-5, где полимерная частица характеризуется средним диаметром от 320 нм до 700 нм, предпочтительно от 350 нм до 450 нм.
7. Полимерная частица по любому из пп. 1-6, где регулятор степени полимеризации представляет собой соединение, содержащее по меньшей мере одну тиольную группу, и предпочтительно выбран из тиогликолевой кислоты, пентаэритриттетратиогликолята, 2-меркаптоэтанола, 2-этилгексилтиогликолята или C1-20-алкилтиола, такого как н-додецилтиол или трет-додецилтиол.
8. Полимерная частица по любому из пп. 1-7, где реакционная смесь содержит от 0,1 вес. % до 0,5 вес. %, предпочтительно от 0,2 вес. % до 0,4 вес. % регулятора степени полимеризации в пересчете на вес сшитого полимера A.
9. Способ получения полимерных частиц по любому из пп. 1-8, при этом способ предусматривает по меньшей мере следующие стадии:
(a) образование первого внутреннего слоя, содержащего сшитый полимер B; и
(b) образование наружного слоя, содержащего сшитый полимер A, отличный от сшитого полимера B,
где стадию (b) проводят путем эмульсионной полимеризации реакционной смеси, содержащей по меньшей мере один (мет)акриловый мономер, сшиваемый мономер A, инициатор полимеризации и регулятор степени полимеризации, и полимерные частицы получают на стадии (b) в форме водной дисперсии.
10. Способ получения полимерных частиц по п. 9, где способ дополнительно предусматривает стадию (c), на которой водную дисперсию, полученную на стадии (b), обрабатывают с помощью способа, выбранного из коагуляции при замораживании, высушивания распылением, лиофилизации или высаливания, с получением полимерных частиц в форме порошка.
11. Концентрат термореактивной смолы, содержащий полимерные частицы по любому из пп. 1-8, диспергированные в термореактивной смоле.
12. Концентрат термореактивной смолы по п. 11, где термореактивная смола представляет собой эпоксидную смолу.
13. Способ получения концентрата термореактивной смолы по п. 11 или 12, где способ предусматривает по меньшей мере следующие стадии:
(a) образование первого внутреннего слоя, содержащего сшитый полимер B;
(b) образование наружного слоя, содержащего сшитый полимер A, отличный от сшитого полимера B, где стадию (b) проводят путем эмульсионной полимеризации реакционной смеси, содержащей по меньшей мере один (мет)акриловый мономер, сшиваемый мономер A, инициатор полимеризации и регулятор степени полимеризации, и полимерные частицы получают в форме водной дисперсии;
(c) коагуляция при замораживании, высушивание распылением, лиофилизация или высаливание водной дисперсии, полученной на стадии (b), где полимерные частицы выделяют в форме порошка; и
(d) диспергирование порошка, полученного на стадии (c), в термореактивной смоле.
14. Композиция на основе отверждаемой термореактивной смолы, содержащая полимерные частицы по любому из пп. 1-8.
15. Композиция на основе отвержденной термореактивной смолы, содержащая полимерные частицы по любому из пп. 1-8, диспергированные в матрице отвержденной термореактивной смолы.